(57)【要約】      （修正有）【課題】アラミド繊維よりも高強力な、超高分子量ポリエチレンの高弾性材料（例えば、ダイニーマ）のフィラメントを利用した、防刃特性と着用感に優れる防刃衣料を提供する。【解決手段】ポリエチレンを材料とする、直径９〜１７μｍの高張力・高弾性マルチフィラメントによる縦糸と横糸とがニット編みされた、目付２００ｇ／ｍ２〜８００ｇ／ｍ２の編物生地を使用した防刃衣料にした。【選択図】図１
0003131940.tif 000002
【実用新案登録請求の範囲】
【請求項１】
ポリエチレンを材料とする、直径９〜１７μｍの高張力・高弾性マルチフィラメントによる縦糸と横糸とがニット編みされた、目付２００ｇ／ｍ２〜８００ｇ／ｍ２の編物生地を素材としていることを特徴とする防刃衣料。
【請求項２】
ポリエチレンを材料とする直径９〜１７μｍの高張力・高弾性マルチフィラメントと，これと略同程度の直径を有するナイロンフィラメントとを、７０：３０乃至８０：２０の本数の割合による縦糸と横糸とがニット編みされた、目付２００ｇ／ｍ２〜８００ｇ／ｍ２の編物生地を素材としていることを特徴とする防刃衣料。
【請求項３】
表生地が前記いずれかの編物生地であり、裏生地が綿織布である請求項１又は２に記載の防刃衣料。
【請求項４】
前記防刃衣料が、長袖シャツ，半袖シャツ，袖無しシャツ，Ｔシャツのいずれかよりなる請求項１乃至３のいずれかの項に記載の防刃衣料。
【請求項５】
表生地又はインナー生地に前記いずれかの編物生地が用いられた、チョッキ，制服上着，作業用上着，フリース，ブルゾン，防寒用半コートのいずれかでよりなる請求項１又は２に記載の防刃衣料。
【請求項６】
前記衣料に、立襟が設けられている請求項１乃至５のいずれかの項に記載の防刃衣料。
【考案の詳細な説明】
【技術分野】
【０００１】  本考案は、包丁，ナイフ，刀類などの刃物に対する耐刃物特性に優れる防刃衣料に関する。
【背景技術】
【０００２】  凶悪犯罪が増加している昨今、包丁，ナイフ，刀類などの刃物による攻撃から身体を守る必要性は、警察・警備関係者だけでなく、金融機関関係者，コンビニエンスストア従業員，貴金属販売関係者，子供たちなどの一般人にも及んであり、これに対処するため防刃特性に優れる防刃衣料などを着用することが望まれる。
従来の防刃衣料には、多数枚の金属板片を衣料に並べて固定したものがあり、防刃着用具には、肉厚な硬質プレートを内装したものなどが知られているが、これらは重量があり、柔軟性が劣り、着用感が悪く、見栄えも良くないため、警察・警備の分野で使用されることはあっても、一般に普及するまで至っていなかった。【０００３】  ところが最近では、耐刃物特性に優れる繊維生地を使用した防刃衣料が開発済である。
例えば、特許文献１に記載の防刺素材は、アラミド繊維で編まれた編物地を素材としており、この素材を複数枚重ね合わせて作られた衣服は、織物面に対して刃物で切る攻撃に対する防刃効果と、織物面に対して垂直に鋭い刃物で突き刺す攻撃に対する刃先の貫通阻止効果とがあるとされている。【０００４】  特許文献２に記載の防刃材料は、アラミド繊維不織布にロジンを含浸させた材料であり、アラミド繊維として、コポリパラフェニレン・３，４′−オキシジフェニレン・テレフタレート繊維が提案されている。コポリパラフェニレン・３，４′−オキシジフェニレン・テレフタレート繊維は、例えば、帝人株式会社製の「テクノーラ（登録商標）」があり、同公報には、ロジンを含浸させたテクノーラフェルトを５〜３０枚積層させた各実施例が記載されている。【０００５】  特許文献３に記載の防刃材料は、全芳香族ポリアミド繊維不織布の繊維表面に無機微粉末が付着された材料であり、この不織布として、テクノーラフェルトが挙げられ、同公報には、テクノーラフェルトを５〜３０枚積層させた各実施例が記載されている。【０００６】  特許文献４に記載の防弾・防刃衣服は、極細繊維が合成樹脂接着剤で連結された高密度の不織布で出来ており、この極細繊維が、例えば、高強力ポリエチレン繊維であり、より具体的には、東洋紡績株式会社製の「ダイニーマ（登録商標）」などがあると、同特許文献に記載されている。
【特許文献１】特開２００５−１４４８８６号公報
【特許文献２】特開平１１−８３６３号公報
【特許文献３】特開２００６−２０７０５１号公報
【特許文献４】特開２００６−２７４４５２号公報
【考案の開示】
【考案が解決しようとする課題】
【０００７】  しかしながら、アラミド繊維生地を複数枚重ね合わせた防刃衣服は、生地を多く使用するために材料コストが高く、しかも生地の裁断と縫製に手間と時間を要していた。さらに生地を重ね合わせると、着用したときに重ね合わせた生地が撓んで見苦しくなることがある。更に重要なことは、アラミド繊維よりも高強力な、超高分子量ポリエチレンの高弾性材料（例えば、ダイニーマ）が開発済であることが挙げられる。【０００８】  本考案は、アラミド繊維よりも高強力な、超高分子量ポリエチレンの高弾性材料（例えば、ダイニーマ）のフィラメントを編組織した生地で作られた、防刃特性と着用感に優れる防刃衣料を提供することを課題とする。
【課題を解決するための手段】
【０００９】  本考案の請求項１に係る防刃衣料は、ポリエチレンを材料とする、直径９〜１７μｍの高張力・高弾性マルチフィラメントによる縦糸と横糸とがニット編みされた、目付２００ｇ／ｍ２〜８００ｇ／ｍ２の編物生地を素材としているところに特徴がある。【００１０】  本考案の防刃衣料の素材であるポリエチレンを材料とする、直径９〜１７μｍの高張力・高弾性マルチフィラメントは、例えば、東洋紡績株式会社製の「ダイニーマ（登録商標）」がある。
東洋紡績株式会社発行の「ダイニーマ」のカタログ（カタログ番号Ａ１７０３Ｋ）には、ダイニーマは、結晶化度９５％以上，超高分子量のポリエチレンであり、
密度０．９７ｇ／ｃｍ２，
１本のフィラメントの分子量が約４００万，
１本のフィラメントの緯度が１．１１ｄｔｘ，
１本のフィラメントの直径が１２μｍ，
１本のフィラメントの緯度当たりの強さが２６〜４０ｃＮ／ｄｔｘ，
１本のフィラメントの断面積当たりの強さが２．６〜４．０Ｐａであり、
繊維強度，繊維密度，繊維強度と弾性率，耐磨耗性・耐疲労性，耐光性，耐薬品性において、ダイニーマがアラミドよりも遥かに優れており、とくに、１本のフィラメント緯度当たりの繊維強度が約２０数ｃＮ／ｄｔｘであるアラミド繊維と比較すると、ダイニーマが高強力な繊維であると記載されている。【００１１】  アラミド繊維よりも強い繊維強度を持つダイニーマは、鋭利な刃物による切りつけによって繊維が切断され難く、この特性を生かして本発明では、ポリエチレンを原料とする、直径９〜１７μｍの高張力・高弾性マルチフィラメント（例えば、ダイニーマ）による縦糸と横糸をニット編みした編物生地を使用した防刃衣料にした。【００１２】  本考案の防刃衣料では、ポリエチレンを原料とする、直径９〜１７μｍの高張力・高弾性マルチフィラメント（例えば、ダイニーマ）が使用され、しかもこのフィラメントによる縦糸と横糸とをニット編み組織した生地で作られている。【００１３】  平織りなどによる織布は、鋭利な刃物による切りつけに対して１本の糸に加わる負担が大きいために切断され易いが、天竺編み，天竺２段織，スムース編みなどのニット編み組織した生地は、編み密度が高いために刃物による切りつけに対して複雑に絡んだ複数本の糸に負担が加わるために切れ難く、繊維の目が開かない。【００１４】  ニット編みには、例えば、天竺編み，天竺２段編み，スムース編みなどが挙げられるが、本考案の防刃衣料において、これらのうちのいずれの編み構造にするのかについては、衣料の種類、使用する生地の厚さなどにより異なるため、限定されない。【００１５】  より具体的には、例えば、、
１インチ当たり縦糸を１９本，横糸を２５本使用して、３０インチ当たりの編ゲージが１４Ｇ，厚みが０．９４ｍｍ，目付けが２８５ｇ／ｍ２，切創性のレベルが２，の天竺編みによる薄手の生地、
１インチ当たり縦糸を１９本，横糸を３１本使用して、３０インチ当たりの編ゲージが１４Ｇ，厚みが１．０６ｍｍ，目付けが４３０ｇ／ｍ２，切創性のレベルが３，の天竺２段編みによる中厚の生地、
１インチ当たり縦糸を２２本，横糸を３５本使用して、３０インチ当たりの編ゲージが１８Ｇ，厚みが１．４７ｍｍ，目付けが６８４ｇ／ｍ２，切創性のレベルが３，のスムース編みによる厚手の生地、などが使用される。【００１６】  これらの生地を素材とする衣料は、程度の差はあるが、鋭利な刃物による切りつけから身体を守ることができる。アイスピックなどのように先端が尖った刃物による突き刺しでない限り、包丁，ナイフ，刀剣類による突き刺しに対して容易に貫通しないことが判明した。その理由は、これらの刃物による突き刺しには、繊維糸の切断を伴うからである。刃物を使用した凶悪事件の殆どは、包丁，ナイフ，刀剣類の刃物は使用されており、このため、一般の人々が着用する防刃衣料としては、上述したニット編み組織された生地を使用した本考案の防犯衣料で充分である。【００１７】  本考案の防刃衣料は、刃物による攻撃から身体を守るだけでなく、危険を伴う仕事や行動をするときに着用してもよい。例えば、木枝の伐採作業，ガラス板の取扱い作業，建築物の解体作業，２輪車に搭乗するとき、登山をするときなどに着用してもよい。【００１８】  請求項２に係る防刃衣料は、ポリエチレンを材料とする直径９〜１７μｍの高張力・高弾性マルチフィラメントと，これと略同程度の直径を有するナイロンフィラメントとを、７０：３０乃至８０：２０の本数の割合による縦糸と横糸とがニット編みされた、目付２００ｇ／ｍ２〜８００ｇ／ｍ２の編物生地を素材としているところに特徴がある。【００１９】  このように、ポリエチレンを材料とする高張力・高弾性マルチフィラメント（例えば、ダイニーマ）と，ナイロンフィラメントとを利用した生地にしても良いのである。とくに、ポリエチレンを材料とする高張力・高弾性マルチフィラメントを７５％，ナイロンフィラメントを２５％使用した天竺編み，天竺２段編み，厚手のスムース編みした生地は、生地の厚さなぢによっても異なるが、耐刃物特性があり、ナイロンフィラメントによって生地に適度の緊張が維持され、材料コストを抑えることができることが判明した。【００２０】  請求項１に係る防刃衣料ではポリエチレンを材料とする織物生地を素材としており、請求項２に係る防刃衣料では、ポリエチレンとナイロンを材料とする織物生地を素材としているため、吸汗性の点で面素材よりも劣り、化学繊維に対して皮膚アレルギー症状を示人々も居られる。このため、請求項１及び２に係る防刃衣料は、必ずしも限定されるものではないが、例えば、肌に直接触れる下着として使用するよりも、シャツなどの上に着用することが好ましい。【００２１】  請求項３に係る防刃衣料は、請求項１又は２に記載の防刃衣料の表生地の素材が前記いずれかの編物生地であり、裏生地の素材が綿織布であるところに特徴がある。【００２２】  請求項３の防刃衣料では、裏生地に綿素材が使用されているため、肌に直接触れるように着用してもよい。【００２３】  請求項４に係る防刃衣料は、上記いずれかの請求項による防刃衣料が、長袖シャツ，半袖シャツ，袖無しシャツ，Ｔシャツのいずれかよりなるところに特徴がある。【００２４】  本考案の防刃衣料は、通常の衣料として着用することができ、その具体例として、長袖���ャツ，半袖シャツ，袖無しシャツ，Ｔシャツなどが挙げられる。シャツには、カッターシャツ，ポロシャツなども含まれる。【００２５】  本考案の防刃衣料は、一般の長袖シャツ，半袖シャツ，袖無しシャツ，Ｔシャツなどと同じように着用できるため、着用管が良く、防刃衣料であることが気付かれない。しかも防刃特性が、繊維自体と編み方にあるため、洗濯を繰り返しても、防刃特性が低下することはない。【００２６】  ポリエチレンを材料とする高張力・高弾性マルチフィラメント（例えば、ダイニーマ）の密度は０．９７ｇ／ｃｍ２である。一方、パラ系アラミド繊の密度は１．４４ｇ／ｃｍ２であり、メタ系アラミド繊維の密度は１．３８ｇ／ｃｍ２であり（日刊工業新聞社，１９９４年第１版発行書籍「産業用繊維材料ハンドブック」，編者社団法人繊維学会，第４７４頁に記載。）。このように、ポリエチレンを材料とする高張力・高弾性マルチフィラメント（例えば、ダイニーマ）は、アラミド繊維よりも軽量であることが、着用感を向上させている。また、生地が弾力のある編物であることも着用感を向上させている。【００２７】  請求項５に係る防刃衣料は、上記請求項１又は２による防刃衣料表生地又はインナー生地の素材として前記いずれかの編物生地が用いられた、チョッキ，制服上着，作業用上着，フリース，ブルゾン，防寒用半コートのいずれかであるところに特徴がある。【００２８】  本考案の防刃衣料は、このように、一般のチョッキ，制服上着，作業用上着，フリース，ブルゾン，防寒用半コートと見た目が全く違わない衣料であってもよいのである。【００２９】  請求項６に係る防刃衣料は、上記いずれかの請求項による防刃衣料に、立襟が設けられているところに特徴がある。【００３０】  刃物を持った暴漢から身体を守るためには、首元の安全にも配慮することが好ましく、このため、請求項６に係る防刃衣料に、耐刃物特性がある前記生地を素材とする立襟を設けた。
【考案の効果】
【００３１】  請求項１に係る防刃衣料においては、従来のアラミド繊維よりも高強力なポリエチレンを材料とする、直径９〜１７μｍの高張力・高弾性マルチフィラメント（例えば、ダイニーマ）による縦糸と横糸とがニット編みされた、目付２００ｇ／ｍ２〜８００ｇ／ｍ２の編物生地で作られているため、アラミド繊維のように生地を複数枚重ねなくても、高い防刃特性を発揮することが出来るようになった。とくに、このフィラメントによる縦糸と横糸とによる編物生地を使用した防刃衣料にしたことも耐刃物特性を向上させ、着用感の高い防刃衣料にすることが出来るようになった。
しかも、防刃衣料であることが見分けが付かない、一般の衣料と変わらない実用性を有する衣料にすることが出来るようになった。【００３２】  請求項２に係る防刃衣料においては、本考案の防刃衣料の素材であるポリエチレンを原料とする、直径９〜１７μｍの高張力・高弾性マルチフィラメント（例えば、ダイニーマ）」と、ナイロンフィラメントとによる編物生地を素材にした結果、請求項１に記載の効果を奏するだけでなく、一層着用感が良く、材料コストを抑えた防刃衣料にすることが出来るようになった。【００３３】  請求項３に係る防刃衣料においては、表生地の素材に前記いずれかの編物生地を使用し、裏生地の素材に綿織布を使用した結果、吸汗性，着用感が良く、皮膚アレルギー症状のある人々でも安心して着用できる防刃衣料にすることができるようになった。【００３４】  請求項４に係る防刃衣料においては、長袖シャツ，半袖シャツ，袖無しシャツ，Ｔシャツとして使用できる防刃衣料にした結果、一般のこれらの衣料に変わる、より実用性が高く、着用感に優れる防刃衣料にすることが出来るようになった。【００３５】  請求項５に係る防刃衣料においては、表生地又はインナー生地の素材として前記いずれかの編物生地を使用した、チョッキ，制服上着，作業用上着，フリース，ブルゾン，防寒用半コートにした結果、一般のこれらの衣料と見分けがつかない、極めて実用的な防刃衣料にすることが出来るようになった。このため、防刃衣料であることを意識することなく毎日着用することが出来るようになった。【００３６】  請求項６に係る防刃衣料においては、前記衣料に立襟が設けた防刃衣料にした結果、暴漢による刃物から首周りも防御することが出来るようになった。
【考案を実施するための最良の形態】
【００３７】  本考案を実施するための最良の形態は、結晶化度９５％以上の超高分子量ポリエチレンを材料とする、直径９〜１７μｍの高張力・高弾性マルチフィラメントによる縦糸と横糸をニット編組織した、目付けが２８５ｇ／ｍ２〜４３０ｇ／ｍ２，切創性のレベルが２又は３である防刃特性に優れる生地が使用された、長袖シャツ，半袖シャツ，袖無しシャツ，Ｔシャツ，チョッキ，制服上着，作業用上着，フリース，ブルゾン，防寒用半コートなどの防刃衣料である。，
【実施例１】
【００３８】  図１は本考案の実施例１による防刃衣料を示しており、この防刃衣料であるＴシャツ１Ａは、ポリエチレンを材料とする、直径１２μｍの高張力・高弾性マルチフィラメントによる１インチ当たり１９本の縦糸と、１インチ当たり２５本の横糸とを、天竺織りした、３０インチ当たりの編ゲージ１４Ｇ，目付２８５ｇ／ｍ２の編物生地を素材としている。
【実施例２】
【００３９】  図２は、本考案の実施例２による防刃衣料を示しており、この防刃衣料であるシャツ１Ｂも同様に、ポリエチレンを材料とする、直径１２μｍの高張力・高弾性マルチフィラメントによる１インチ当たり１９本の縦糸と、１インチ当たり２５本の横糸とを、天竺織りした、３０インチ当たりの編ゲージ１４Ｇ，目付２８５ｇ／ｍ２の編物生地を素材としている。
【実施例３】
【００４０】  図３は、本考案の実施例３による防刃衣料を示しており、この防刃衣料であるチョッキ１Ｃの表生地又はインナー生地に、ポリエチレンを材料とする、直径１２μｍの高張力・高弾性マルチフィラメントによる１インチ当たり１９本の縦糸と、１インチ当たり３１本の横糸とを、天竺２段織りした、３０インチ当たりの編ゲージ１４Ｇ，目付４３０ｇ／ｍ２の編物生地を素材としている。
【実施例４】
【００４１】  図４は、実施例４による防刃衣料を示しており、この防刃衣料であるチョッキ１Ｄの表生地又はインナー生地に、ポリエチレンを材料とする、直径１２μｍの高張力・高弾性マルチフィラメントによる１インチ当たり１９本の縦糸と、１インチ当たり３１本の横糸とを、天竺２段織りした、３０インチ当たりの編ゲージ１４Ｇ，目付４３０ｇ／ｍ２の編物生地を素材としており、このチョッキ１Ｄの首周りの沿った周縁部には、立襟２が縫合されて設けられており、この立襟２も同様の生地で出来ている。
【図面の簡単な説明】
【００４２】
【図１】本考案の実施例１による防刃衣料であるＴシャツを示した図である。
【図２】本考案の実施例２による防刃衣料である半袖シャツを示した図である。
【図３】本考案の実施例３による防刃衣料であるチョッキを示した図である。
【図４】本考案の実施例５による防刃衣料である立襟付チョッキを示した図である。
【符号の説明】
【００４３】１Ａ    （防刃衣料である）Ｔシャツ
１Ｂ    （防刃衣料である）半袖シャツ
１Ｃ    （防刃衣料である）チョッキ
！Ｄ    （防刃衣料である）立襟付チョッキ
２      縦襟
【図１】
0003131940.tif 000003
【図２】
0003131940.tif 000004
【図２】
0003131940.tif 000005
【図３】
0003131940.tif 000006
【手続補正書】
【提出日】平成19年3月14日(2007.3.14)
【手続補正１】
【補正対象書類名】図面
【補正対象項目名】全図
【補正方法】変更
【補正の内容】
【図１】
0003131940.tif 000007
【図２】
0003131940.tif 000008
【図３】
0003131940.tif 000009
【図４】
0003131940.tif 000010